(57)【要約】【課題】  複数の金属折板を重ね合わせて用いる金属屋根材において、重ね合わせ部の防水性を損なうことなく良好な防音性能を発揮し得る金属屋根材の防音構造を提供する。【解決手段】  複数の金属折板４を重ね合わせて用いる金属屋根材の防音構造であって、損失正接（ｔａｎδ）のピーク値が１．５以上である有機高分子材料からなる制振シート５が用いられ、金属折板４の重ね合わせ部が前記制振シート５により貼合されてなる。【選択図】  図１
2005083172.tif 000002
【特許請求の範囲】
【請求項１】
複数の金属折板を重ね合わせて用いる金属屋根材の防音構造であって、損失正接（ｔａｎδ）のピーク値が１．５以上である有機高分子材料からなる制振シートが用いられ、金属折板の重ね合わせ部が前記制振シートにより貼合されてなることを特徴とする金属屋根材の防音構造。
【請求項２】
前記貼合部における制振シートの寸法が、金属折板の長手方向に３０ｍｍ以上であることを特徴とする請求項１記載の金属屋根材の防音構造。
【発明の詳細な説明】
【技術分野】
【０００１】
本発明は、板金棟などのように複数の金属折板を重ね合わせて用いる金属屋根材の防音構造に関する。
【背景技術】
【０００２】
従来、住宅などの屋根構造においては、例えば非特許文献１に記載のように、瓦葺きの屋根の合掌部に、棟面戸及びヌキ板を介して金属折板からなる板金棟が配設された屋根構造が多用されている。
【０００３】
通常、上記板金棟は長さが２ｍ程度の複数の金属折板を端部で重ね合せて構成されるが、重ね合わせ部は、雨水などの進入を防止するため、例えばシリコンシーラントなどのシール材が用いられ止水される。
【０００４】
上記において、例えば雨音などの騒音は、瓦の部分においてはさほど問題にはならないが、上記のような、例えば金属折板からなる板金棟の部分では、大きな音が発生しやすいため、有効な防音構造が要望されていた。
【０００５】
【非特許文献１】積水化学社製「セキスイかわらＢｒｏｏｋ  設計・施工・材料積算  説明書」２００２年発行、０２．０４版、４５頁
【発明の開示】
【発明が解決しようとする課題】
【０００６】
本発明の目的は、上記従来の問題点に鑑み、複数の金属折板を重ね合わせて用いる金属屋根材において、重ね合わせ部の防水性を損なうことなく良好な防音性能を発揮し得る金属屋根材の防音構造を提供することにある。
【課題を解決するための手段】
【０００７】
請求項１記載の金属屋根材の防音構造は、複数の金属折板を重ね合わせて用いる金属屋根材の防音構造であって、損失正接（ｔａｎδ）のピーク値が１．５以上である有機高分子材料からなる制振シートが用いられ、金属折板の重ね合わせ部が前記制振シートにより貼合されてなることを特徴とする。
【０００８】
請求項２記載の金属屋根材の防音構造は、請求項１記載の金属屋根材の防音構造であって、前記貼合部における制振シートの寸法が、金属折板の長手方向に３０ｍｍ以上であることを特徴とする。
【０００９】
以下本発明について更に詳細に説明する。
本発明における制振シートは、損失正接（ｔａｎδ）のピーク値が１．５以上である有機高分子材料からなるものである。
【００１０】
上記有機高分子材料は、損失正接（ｔａｎδ）のピーク値が１．５以上であるものであれば、特に限定されないが、極性基を有する高分子材料であることが好ましい。このような高分子材料の例として、クロロプレンゴム、アクリロニトリル−ブタジエンゴム、フッ素系ゴム、エチレン−酢酸ビニル共重合体、ポリビニルブチラール、クロロスルフォン化ポリエチレン、塩素化ポリエチレン、塩化ビニル系樹脂、塩素化塩化ビニル系樹脂、塩化ビニリデン系樹脂、塩化ビニル−塩化ビニリデン共重合体、ハロゲン化ポリマー、フッ素系ポリマー、臭素系ポリマー、ポリウレタン系熱可塑性エラストマー、ポリエステル系熱可塑性エラストマー、ポリアミド系熱可塑性エラストマーなどが挙げられる。
【００１１】
有機高分子材料には必要に応じて充填材が添加されてもよい。特に、樹脂組成物にある程度の硬さを付与したいときは、充填材を添加するのがよい。充填材としては、鉄粉、アルミニウム粉、銅粉等の金属粉；マイカ、カオリン、モンモリロナイト、シリカ、炭酸カルシウム、水酸化アルミニウム、水酸化マグネシウム、リン酸マグネシウム、結晶性炭素（グラファイト等）、バーミキュライト等の無機質充填材などが例示される。これらは、単独で用いられても、２種類以上併用されてもいい。充填材の量は、多すぎると樹脂組成物の制振性が低下するので、有機高分子材料１００重量部に対して、好ましくは３００重量部以下である。
【００１２】
有機高分子材料からなる制振シートの作製方法は、特に限定されず、例えば押出成形法、カレンダー成形法、溶剤キャスト法等の一般的なシート成形方法であってよい。また、上記制振シートは、通常粘着性を有するので、適宜離型紙などが積層されて成形され、使用時には離型紙を剥離して貼り付けられる。
【００１３】
次に、本発明の金属屋根材の防音構造について説明する。
図１は、金属屋根材として金属折板を棟部に用い、本発明の金属屋根材の防音構造を有する住宅屋根を説明する模式斜視図である。１は屋根に葺かれた瓦、２は棟部を構成する棟面戸、３はヌキ板、４は板金棟を構成する金属折板、５は制振シートである。また、図２は、上記住宅屋根の棟部を説明する模式断面図であり、図３は金属折板４，４・・の重ね合わせ状態を説明する模式斜視図である。
【００１４】
本発明の金属屋根材の防音構造は、例えば図１〜図３に示すように、金属折板４の重ね合わせ部が上記制振シート５により貼合されてなるものである。
【００１５】
上記において、図３に示すように、金属折板４の長手方向における重ね合わせ部の寸法ｂは、特に限定されないが、防音性と防水性の点で通常３０ｍｍ以上とされ、好ましくは５０ｍｍ以上とされる。
【００１６】
また、上記重ね合わせ部における貼合部の制振シート５の寸法ａは、特に限定されないが、金属折板４の長手方向に３０ｍｍ以上であると防音性及び防水性が向上する点で好ましい。
【００１７】
更に、上記制振シート５は、上記重ね合わせ部に用いられるだけでなく、重ね合わせ部以外の部分に併用することも可能であり、併用することで防音効果を更に向上することができる。
【００１８】
上記制振シート５の厚みとしては、特に限定されないが、通常０．５ｍｍ〜３ｍｍのものが好適である。制振シート５が薄すぎると防音効果が不十分になることがあり、厚すぎると重ね合わせ部の隙間が大きくなりすぎて防水性が低下することがある。
【００１９】
上記金属折板４の材質としては、屋根材として使用可能な金属製のものであれば特に限定されず、例えば、鉄板、ステンレス板、アルミ板、トタン板やブリキ板などのメッキ板、各種合金板などが挙げられる。
【００２０】
上記金属折板４の厚みとしては、特に限定されないが、通常０．１ｍｍ〜３ｍｍのものが好適に用いられる。厚みが小さすぎると強度不足になることがあり、厚みが大きすぎると重ね合わせることが困難になることがある。
【００２１】
上記金属折板４は、金属屋根材として複数重ね合わせて用いられるものであれば必ずしも棟部に限定されず、屋根の傾斜部、軒部、屋根と壁との接続部などに用いられるものであってもよい。
【発明の効果】
【００２２】
本発明の金属屋根材の防音構造は、損失正接（ｔａｎδ）のピーク値が１．５以上である有機高分子材料からなる制振シートが用いられ、金属折板の重ね合わせ部が前記制振シートにより貼合されてなることを特徴とするので、制振シートの働きによって重ね合わせ部における音の伝搬が抑制され、良好な防音性能が発揮されるとともに、上記制振シートが粘着性を有するので、重ね合わせ部において良好な防水性を発揮することができる。
【００２３】
上記貼合部における制振シートの寸法が、金属折板の長手方向に３０ｍｍ以上であると、重ね合わせ部の制振性と防水性が向上し、上記効果は更に確実なものとなる。
【実施例】
【００２４】
以下に実施例および比較例を示すことにより、本発明を具体的に説明する。
尚、本発明は下記実施例のみに限定されるものではない。
（実施例１）
塩素化ポリエチレン（昭和電工社製、商品名「エラスレン４０２ＮＡ」、塩素含有量４０重量％）１００重量部と塩素化パラフィン（旭電化社製、品番「Ｅ５００」、塩素含有量５０重量％、平均炭素数１４、炭素数１２〜１６＝９９重量％）２００重量部と塩素化パラフィン（味の素ファインテクノ社製、商品名「エンパラ７０」、塩素含有率７０重量％、平均炭素数２５、炭素数２０〜５０＝９９重量％）１５０重量部とをロール練り機で混練し、得られた樹脂混練物を１２０℃でプレスして、厚さ１ｍｍの制振シートを得た。樹脂混練物のｔａｎδのピーク値は３．５であった。
【００２５】
図３に示すように、金属折板４として長さ２ｍの板金棟（厚さ０．３ｍｍ）を３枚用い、上記により得られた制振シート５を用いて３枚の金属折板４における２箇所の重ね合わせ部を貼合し金属屋根材を作製した。上記貼合部における制振シート５の寸法ａ（長手方向）は５０ｍｍ、上記金属折板４の長手方向における重ね合わせ部の寸法ｂは１００ｍｍとした。
【００２６】
（実施例２）
実施例１に加えて、図３に示す３枚の金属折板４の中央部内面（ヌキ板側の面）に、長手方向の寸法が５０ｍｍの制振シート５ａ（１箇所図示せず）を更に貼り付けて併用したこと以外は実施例１と同様にして金属屋根材を作製した。
【００２７】
（比較例１）
制振シート５の代わりにシリコンコーキングを用い２箇所の重ね合わせ部を貼合したこと以外は実施例１と同様にして金属屋根材を作製した。
【００２８】
上記実施例及び比較例の金属屋根材について、以下の評価を行い、騒音レベルの改善効果を求めた。
（評価方法）
実施例及び比較例の金属屋根材のほぼ中央部に、上部から綱球（直径１１ｍｍ）を落下し、騒音レベルを測定して実施例の比較例にたいする改善効果（ｄＢ）を求めた。
【００２９】
その結果、実施例１における改善効果は４ｄＢ、実施例２における改善効果は６ｄＢであった。また、実施例における重ね合わせ部の防水性も良好であった。
【００３０】
以上のように、本発明によれば、重ね合わせ部の防水性を損なうことなく良好な防音性能を発揮しうることが判明した。
【図面の簡単な説明】
【００３１】
【図１】本発明の金属屋根材の防音構造を有する住宅屋根を説明する模式斜視図である。
【図２】図１における住宅屋根の棟部を説明する模式断面図である。
【図３】本発明における金属折板の重ね合わせ状態を説明する模式斜視図である。
【符号の説明】
【００３２】
１  瓦
２  棟面戸
３  ヌキ板
４  金属折板
５，５ａ  制振シート
【図１】
2005083172.tif 000003
【図２】
2005083172.tif 000004
【図３】
2005083172.tif 000005